ГЕОСЕТКА, НЕТКАНОЕ ИЛИ ТКАНОЕ ПОЛОТНО И КРЕПЕЖНАЯ ЛЕНТА

1. Полотно на основе геосетки, при этом указанное полотно, содержащее сетку из высокотемпературно скрепленных пучков полимерных нитей, где полимер в основном содержит полипропилен, или сополимер полипропилена, или полимерную смесь, содержащую полипропилен в качестве одного полимера, и сшивающий агент, или где полимер в основном содержит полиэтилен, или сополимер полиэтилена, или полимерную смесь, содержащую полиэтилен в качестве одного полимера, где полотно на основе геосетки имеет
a) деформацию ползучести при растяжении, которая составляет меньше 10%, определенную в соответствии с DIN EN ISO 13431 при температуре 20°С, когда на протяжении 1000 ч применяют постоянную нагрузку, которая составляет приблизительно 45% от максимального предела прочности на растяжение полотна на основе геосетки, определенного в соответствии с DIN EN ISO 10319 при температуре 20°С, и/или
b) сопротивление разрушению при ползучести при растяжении, определенное в соответствии с DIN EN ISO 13431 при температуре 20°С, при экстраполяции приблизительно на 120 лет, которое составляет, по крайней мере, 40% от максимального предела прочности на растяжение полотна на основе геосетки, определенного в соответствии с DIN EN ISO 10319 при температуре 20°С.
2
2
2. Полотно на основе геосетки в соответствии с п. 1, которое имеет предел прочности на растяжение, который составляет, по крайней мере, 50 кН/м md (в продольном направлении) и cmd (в поперечном направлении), определенный в соответствии с DIN EN ISO 10319 при температуре 20°С, когда единица массы на площадь полотна на основе геосетки составляет приблизительно 200 г/м, определенную в соответствии с DIN EN ISO 9864, предпочтительно предел прочности на растяжение, составляет, по крайней мере, 60 кН/м, более предпочтительно составляет, по крайней мере, 80 кН/м, наиболее предпочтительно составляет, по крайней мере, 100 кН/м, md и cmd, определенный в соответствии с DIN EN ISO 10319 при температуре 20°С, когда единица массы на площадь полотна на основе геосетки составляет приблизительно 200 г/м, определенную в соответствии с DIN EN ISO 9864.
3. Полотно на основе геосетки в соответствии с любым из пп. 1 или 2, которое имеет относительное удлинение при максимальной нагрузке, которое составляет меньше чем 12%, предпочтительно меньше чем 10%, md и cmd, определенное в соответствии с DIN EN ISO 10319 при температуре 20°С.
4. Полотно на основе геосетки в соответствии с п. 1 или 2, которое имеет предел прочности на растяжение при 2% относительного удлинения, который составляет, по крайней мере, 20 кН/м md и cmd, и/или предел прочности на растяжение при 5% относительного удлинения, который составляет, по крайней мере, 40 кН/м md и cmd, определенный в соответствии с DIN EN ISO 10319 при температуре 20°С.
5. Нетканое или тканое полотно, содержащее полимерные волокна, где полимер в основном содержит полипропилен, или сополимер полипропилена или полимерную смесь, содержащую полипропилен в качестве одного полимера, и сшивающий агент, или где полимер в основном содержит полиэтилен, или сополимер полиэтилена или полимерную смесь, содержащую полиэтилен в качестве одного полимера, где нетканое или тканое полотно имеет деформацию при ползучести, определенную в соответствии с DIN EN ISO 13431 при температуре 20°С, которая составляет меньше 10%, когда на протяжении приблизительно 1000 ч применяют постоянную нагрузку, которая составляет приблизительно 45% от максимального предела прочности на растяжение полотна, определенного в соответствии с DIN EN ISO 10319 при температуре 20°С.
2
2
6. Нетканое или тканое полотно в соответствии с п. 5, где полотно имеет продавливающую силу, которая составляет, по крайней мере, 1700 Н, предпочтительно, по крайней мере, 2000 Н, определенную в соответствии с DIN EN ISO 12236, когда единица массы на площадь полотна составляет приблизительно 150 г/м, определенную в соответствии с DIN EN ISO 9864, и/или где полотно имеет предел прочности на растяжение, которое составляет, по крайней мере, 10 кН/м md (в продольном направлении) и, по крайней мере, 15 кН/м cmd (в поперечном направлении), определенный в соответствии с DIN EN ISO 10319 при температуре 20°С, когда единица массы на площадь полотна составляет приблизительно 150 г/м, определенную в соответствии с DIN EN ISO 9864.
2
7. Нетканое или тканое полотно в соответствии с любым из пп. 5 или 6, где полотно имеет перемещение при продавливании, которое составляет меньше 30 мм, определенное в соответствии с DIN EN ISO 12236, когда единица массы на площадь полотна составляет приблизительно 150 г/м, определенную в соответствии с DIN EN ISO 9864.
8. Крепежная лента, при этом указанная крепежная лента, содержащая полимер, где полимер в основном содержит полипропилен, или сополимер полипропилена или полимерную смесь, содержащую полипропилен в качестве одного полимера, и сшивающий агент, или где полимер в основном содержит полиэтилен, или сополимер полиэтилена или полимерную смесь, содержащую полиэтилен в качестве одного полимера, где крепежная лента имеет деформацию ползучести при растяжении, которая составляет меньше 20%, когда на протяжении приблизительно 1000 ч применяют постоянную нагрузку, которая составляет приблизительно 45% от максимального предела прочности на растяжение крепежной ленты.
9. Крепежная лента в соответствии с п. 8, которая имеет предел прочности на растяжение, который составляет, по крайней мере, 300 МПа при относительном удлинении, которое составляет приблизительно 15% - приблизительно 25%, определенным в соответствии с DIN EN 13394.
10. Способ изготовления полотна на основе геосетки, который содержит стадии
a) изготовления сетчатой структуры из пучков полимерных нитей, где полимер в основном содержит полипропилен, или сополимер полипропилена или полимерную смесь, содержащую полипропилен в качестве одного полимера, и сшивающий агент, или где полимер в основном содержит полиэтилен, или сополимер полиэтилена, или полимерную смесь, содержащую полиэтилен в качестве одного полимера,
b) высокотемпературного скрепления точек пересечения пучков нитей в сетчатой структуре, полученной на стадии а), для того чтобы получить сетку и
c) подвержения сетки, полученной на стадии b), действию ионизирующего облучения.
11. Способ изготовления нетканого или тканого полотна, который содержит стадии
a) изготовления листа из полимерных волокон,
i) где полимер в основном содержит полипропилен, или сополимер полипропилена, или полимерную смесь, содержащую полипропилен в качестве одного полимера, и сшивающий агент, или
ii) где полимер в основном содержит полиэтилен, или сополимер полиэтилена, или полимерную смесь, содержащую полиэтилен в качестве одного полимера, где значение ИТР (индекса текучести расплава) полимера находится в диапазоне 0,5 г/10 мин - 100 г/10 мин, и
b) подвержения листа, полученного на стадии а), действию ионизирующего облучения.
12. Способ изготовления крепежной ленты, который содержит стадии
a) изготовления полимерной ленты, где полимер в основном содержит полипропилен, или сополимер полипропилена, или полимерную смесь, содержащую полипропилен в качестве одного полимера, и сшивающий агент, или где полимер в основном содержит полиэтилен, или сополимер полиэтилена, или полимерную смесь, содержащую полиэтилен в качестве одного полимера, и
b) подвержения ленты, полученной на стадии а), действию ионизирующего облучения.
13. Способ в соответствии с любым из пп. 10-12, где, если полимер в основном содержит полипропилен, или сополимер полипропилена или полимерную смесь, содержащую полипропилен в качестве одного полимера, и сшивающий агент, то доза радиации, составляет приблизительно 1 кГр - приблизительно 40 кГр, или, если полимер в основном содержит полиэтилен, или сополимер полиэтилена, или полимерную смесь, содержащую полиэтилен в качестве одного полимера, то доза радиации составляет приблизительно 1 кГр - приблизительно 200 кГр, предпочтительно приблизительно 50 кГр - приблизительно 200 кГр.
14. Полотно на основе геосетки в соответствии с любым из пп. 1 или 2, нетканое или тканое полотно в соответствии с любым из пп. 5-7, крепежная лента в соответствии с любым из пп. 8 или 9 и/или способ в соответствии с любым из пп. 10-13, где полимер представляет собой полипропилен, в частности стереорегулярный полипропилен, или сополимер полипропилена или полимерную смесь, содержащую полипропилен в качестве одного полимера, в частности смесь полипропилен/EPDM (каучук на основе сополимера этилена, пропилена и диенового мономера).
15. Полотно на основе геосетки в соответствии с любым из пп. 1 или 2, нетканое или тканое полотно в соответствии с любым из пп. 5-7, крепежная лента в соответствии с любым из пп. 8 или 9 и/или способ в соответствии с любым из пп. 10-13, где полимер представляет собой полиэтилен, ПЭВП, ПЭНП, ЛПЭНП, ТПЭ (термопластичный эластомер), или EVA (сополимер этиленвинилацетата), или их смесь.
16. Полотно на основе геосетки, которое может быть получено посредством способа в соответствии с любым из пп. 10, или 13-15.
17. Нетканое или тканое полотно, которое может быть получено посредством способа в соответствии с любым из пп. 11 или 13-15.
18. Крепежная лента, которая может быть получена посредством способа в соответствии с любым из пп. 12-15.
19. Применение полотна на основе геосетки в соответствии с любым из пп. 1-4 или 14-16 в гражданском строительстве, в частности для укрепления.
20. Применение нетканого или тканого полотна в соответствии с любым из пп. 5-7, 14, 15 или 17 в гражданском строительстве, в частности для разделения, фильтрации, укрепления, защиты или дренажа, или для фильтрации жидкостей или газов при повышенной температуре и/или в кислых, основных или окислительных условиях.
21. Применение крепежной ленты в соответствии с любым из пп. 8, 9, 14, 15, или 18 для упаковки.